(57)【要約】安価に入手できるハロゲン化オレフィンを原料として、工業的規模で、収率良く１，２−ジクロロ−３，３，３−トリフルオロプロペンを製造する方法を提供する。この方法は、活性炭を含む触媒、および塩素の存在下、１，１，２−トリクロロ−３，３，３−トリフルオロプロパン、および１，２，２−トリクロロ−３，３，３−トリフルオロプロパンから選択されるハロゲン化飽和炭化水素を脱塩化水素することを含む。この方法はさらに、１−クロロ−３，３，３−トリフルオロプロペンと２−クロロ−３，３，３−トリフルオロプロペンから選択されるハロゲン化オレフィンに塩素を付加してハロゲン化飽和炭化水素を生成することを含んでもよい。【特許請求の範囲】
【請求項１】
活性炭を含む触媒、および塩素の存在下、１，１，２−トリクロロ−３，３，３−トリフルオロプロパン、および１，２，２−トリクロロ−３，３，３−トリフルオロプロパンから選択されるハロゲン化飽和炭化水素を脱塩化水素することを含む、１，２−ジクロロ−３，３，３−トリフルオロプロペンを製造する方法。
【請求項２】
前記ハロゲン化飽和炭化水素は１，１，２−トリクロロ−３，３，３−トリフルオロプロパンである、請求項１に記載の方法。
【請求項３】
前記脱塩化水素において、前記塩素の量は、前記ハロゲン化飽和炭化水素の量に対して０．１モル％以上３０モル％以下である、請求項１に記載の方法。
【請求項４】
前記脱塩化水素は気相中で行われる、請求項１に記載の方法。
【請求項５】
前記脱塩化水素は、前記触媒が充填された反応管に気体状の前記ハロゲン化飽和炭化水素を供給することで行う、請求項１に記載の方法。
【請求項６】
１−クロロ−３，３，３−トリフルオロプロペン、および２−クロロ―３，３，３−トリフルオロプロペンから選択されるハロゲン化オレフィンに塩素を付加して前記ハロゲン化飽和炭化水素を生成することをさらに含む、請求項１に記載の方法。
【請求項７】
前記ハロゲン化オレフィンは１−クロロ−３，３，３−トリフルオロプロペンである、請求項６に記載の方法。
【請求項８】
前記塩素の付加は、液相中、５０℃以上２００℃以下の温度で行われる、請求項６に記載の方法。
【請求項９】
前記塩素の付加は、０．１ＭＰａ以上５ＭＰａ以下の圧力下で行われる、請求項６に記載の方法。
【請求項１０】
前記脱塩化水素は、塩素、および精製された前記ハロゲン化飽和炭化水素とを前記反応管に供給することによって行われる、請求項５に記載の方法。
【請求項１１】
前記脱塩化水素は、前記塩素の付加によって得られる粗生成物を精製することなく、前記触媒が充填された反応管に供給することによって行われる、請求項６に記載の方法。
【請求項１２】
前記脱塩化水素は、塩素を追加的に供給することなく行われる、請求項１１に記載の方法。
【請求項１３】
１，２−ジクロロ−３，３，３−トリフルオロプロペンを幾何異性化することをさらに含む請求項１に記載の方法。
【請求項１４】
前記幾何異性化は、（Ｅ）−１，２−ジクロロ−３，３，３−トリフルオロプロペンの（Ｚ）−１，２−ジクロロ−３，３，３−トリフルオロプロペンへの異性化を含む、請求項１３に記載の方法。
【請求項１５】
前記幾何異性化は、ラジカル発生剤の存在下で行う、請求項１３に記載の方法。
【請求項１６】
前記ラジカル発生剤が、塩素、酸素、臭素、空気、過酸化水素、オゾン、窒素酸化物、ハロゲン化炭素から選択される、請求項１５に記載の方法。
【請求項１７】
１，１，２−トリクロロ−３，３，３−トリフルオロプロパン、および１，２，２−トリクロロ−３，３，３−トリフルオロプロパンから選択されるハロゲン化飽和炭化水素と、塩素とを含む組成物。
【請求項１８】
１，１，２−トリクロロ−３，３，３−トリフルオロプロパン、および１，２，２−トリクロロ−３，３，３−トリフルオロプロパンから選択されるハロゲン化飽和炭化水素と、前記ハロゲン化飽和炭化水素に対し、０．１モル％以上３０モル％以下の塩素とを含む、１，２−ジクロロ−３，３，３−トリフルオロプロペン製造用原料組成物。
【発明の詳細な説明】
【技術分野】
【０００１】
本発明は、１，２−ジクロロ−３，３，３−トリフルオロプロペンの製造方法に関する。
【背景技術】
【０００２】
１，２−ジクロロ−３，３，３−トリフルオロプロペンは不飽和結合を有し、大気中で分解し易いハイドロクロロフルオロオレフィン（ＨＣＦＯ）として洗浄剤や冷媒としての機能が期待されている。【０００３】
１，２−ジクロロ−３，３，３−トリフルオロプロペンを製造するための種々の方法が知られている。例えば、非特許文献１では、１，２，３，３，３−ペンタクロロプロペンを三フッ化アンチモンと液相反応させる方法が開示されている。非特許文献２では、五塩化アンチモンの存在下、１，１，２，３，３−ペンタクロロプロペンを三フッ化アンチモンと液相中で反応させる方法が開示されている。非特許文献３では、液体の１，２，２−トリクロロ−３，３，３−トリフルオロプロパンに固体状態の水酸化カリウムを加え、この混合物を加熱しながら還流することで１，２−ジクロロ−３，３，３−トリフルオロプロペンを製造する方法が開示されている。【０００４】
１，２−ジクロロ−３，３，３−トリフルオロプロペンは気相反応でも合成することができる。例えば特許文献１には、含塩素化合物を原料として用い、フッ素化と脱ハロゲン化によって、一般式：ＣＦ3ＣＨ＝ＣＨＺ（ＺはＣｌ、またはＦである。）で表される含フッ素プロペンの製造方法が開示されており、実施例４には、１，１，１，３，３−ペンタクロロプロパンのフッ素化と脱ハロゲン化の副生成物として、１，２−ジクロロ−３，３，３−トリフルオロプロペンが生成することが記載されている。
【先行技術文献】
【特許文献】
【０００５】
【特許文献１】特開２０１２−２０９９２号公報
【非特許文献】
【０００６】
【非特許文献１】ヘン，Ａ．Ｌ．（Ｈｅｎｎｅｅｔａｌ，Ａ．Ｌ．）他、「ジャーナルオブアメリカンケミカルソサエイティー（Ｊｏｕｒｎａｌ  Ｏｆ  Ａｍｅｒｉｃａｎ  Ｃｈｅｍｉｃａｌ  Ｓｏｃｉｅｔｙ）」、（米国）、１９４１年、第６３巻、ｐ.３４７８−３４７９
【非特許文献２】ファーレイ，Ａ．Ｍ．（Ｗｈａｌｅｙ，Ａ．Ｍ．）他、「ジャーナルオブアメリカンケミカルソサエイティー（Ｊｏｕｒｎａｌ  Ｏｆ  Ａｍｅｒｉｃａｎ  Ｃｈｅｍｉｃａｌ  Ｓｏｃｉｅｔｙ）」、（米国）、１９４８年、第７０巻、ｐ.１０２６−１０２７
【非特許文献３】ハッシェルディン，Ｒ．Ｎ．（Ｈａｓｚｅｌｄｉｎｅ，Ｒ．Ｎ．）「ジャーナルオブケミカルソサエイティー（Ｊｏｕｒｎａｌ  Ｏｆ  Ｃｈｅｍｉｃａｌ  Ｓｏｃｉｅｔｙ」（英国）、１９５１年、ｐ．２４９５−２５０４
【発明の概要】
【発明が解決しようとする課題】
【０００７】
本発明に係る実施形態の一つは、工業的規模で実施が容易な１，２−ジクロロ−３，３，３−トリフルオロプロペンの製造方法を提供することを目的とする。
【課題を解決するための手段】
【０００８】
本発明者らは、上記の課題を解決すべく鋭意検討を重ねた結果、工業的に入手可能な１−クロロ−３，３，３−トリフルオロプロペン、あるいは２−クロロ―３，３，３−トリフルオロプロペンを加圧条件下、液相反応にて塩素付加させてそれぞれ１，１，２−トリクロロ−３，３，３−トリフルオロプロパン、あるいは１，２，２−トリクロロ−３，３，３−トリフルオロプロパンを得て、続く気相反応にて、塩素の存在下、活性炭を含む触媒（以下、活性炭触媒）と１，１，２−トリクロロ−３，３，３−トリフルオロプロパン、あるいは１，２，２−トリクロロ−３，３，３−トリフルオロプロパンを接触させることにより１，２−ジクロロ−３，３，３−トリフルオロプロペンを高い収率で得ることができることを見出した。【０００９】
すなわち本発明の実施形態の一つは、活性炭を含む触媒、および塩素の存在下、１，１，２−トリクロロ−３，３，３−トリフルオロプロパン、および１，２，２−トリクロロ−３，３，３−トリフルオロプロパンから選択されるハロゲン化飽和炭化水素を脱塩化水素することを含む、１，２−ジクロロ−３，３，３−トリフルオロプロペンを製造する方法である。この方法はさらに、１−クロロ−３，３，３−トリフルオロプロペンと２−クロロ―３，３，３−トリフルオロプロペンから選択されるハロゲン化オレフィンに塩素を付加してハロゲン化飽和炭化水素を生成することを含んでもよい。【００１０】
本発明の実施形態の一つは、１，１，２−トリクロロ−３，３，３−トリフルオロプロパン、および１，２，２−トリクロロ−３，３，３−トリフルオロプロパンから選択されるハロゲン化飽和炭化水素と、塩素とを含む組成物である。この組成物において、塩素の濃度は、選択されたハロゲン化飽和炭化水素に対し、０．１モル％以上３０モル％以下とすることができる。またこの組成物は、１，２−ジクロロ−３，３，３−トリフルオロプロペンの製造用原料とすることができる。
【発明の効果】
【００１１】
本発明によれば、安価に入手できる１−クロロ−３，３，３−トリフルオロプロペンや２−クロロ―３，３，３−トリフルオロプロペンを原料として、工業的規模で、収率良く１，２−ジクロロ−３，３，３−トリフルオロプロペンを製造することができる。
【発明を実施するための形態】
【００１２】
以下、本発明の実施形態について説明する。ただし本発明は、その要旨を逸脱しない範囲において様々な態様で実施することができ、以下に例示する実施形態の記載内容に限定して解釈されるものではない。また、以下の実施形態の態様によりもたらされる作用効果とは異なる他の作用効果であっても、本明細書の記載から明らかなもの、または、当業者において容易に予測し得るものについては、当然に本発明によりもたらされるものと解される。
【００１３】
［１．製造方法の概要］
本実施形態では、１，２−ジクロロ−３，３，３−トリフルオロプロペン（以下、１２２３ｘｄとも記す）を製造する方法（以下、単に製造方法と記す）を説明する。本製造方法は、１，１，２−トリクロロ−３，３，３−トリフルオロプロパン（以下、２３３ｄａとも記す）、あるいは１，２，２−トリクロロ−３，３，３−トリフルオロプロパン（以下、２３３ａｂとも記す）から選択されるハロゲン化飽和炭化水素を脱塩化水素して１２２３ｘｄを生成することを含む。以下、この反応を脱塩化水素と記す。２３３ｄａと２３３ａｂは、それぞれ１−クロロ−３，３，３−トリフルオロプロペン（以下、１２３３ｚｄとも記す）と２−クロロ−３，３，３−トリフルオロプロペン（以下、１２３３ｘｆとも記す）に塩素を付加する（以下、この反応を塩素付加と記す）ことで生成することができる。これらの反応は以下の反応式（Ｉ）で表される。さらに本製造方法は、１２２３ｘｄの幾何異性化を含む。以下、それぞれの反応について説明する。
【化１】
2020008865.tif 000002
【００１４】
［２．塩素付加］
塩素付加における出発物質としては、１２３３ｘｄと１２３３ｘｆのいずれか一方、あるいは両者を含む混合物を用いることができる。混合物を用いる場合、その混合比にも制約はなく、任意の混合比の混合物を用いればよい。１２３３ｘｄと１２３３ｘｆの塩素化によって２３３ｄａと２３３ａｂの両方を含む混合生成物が得られ、この混合生成物を脱塩化水素することで１２２３ｘｄを得ることができる。１２３３ｚｄとしては、幾何異性体である（Ｅ）１−クロロ−３，３，３−トリフルオロプロペン（１２３３ｚｄ（Ｅ））、（Ｚ）１−クロロ−３，３，３−トリフルオロプロペン（１２３３ｚｄ（Ｚ））のいずれを用いてもよい。例えばいずれか一方の異性体のみを用いてもよく、これら幾何異性体の混合物を用いてもよい。
【００１５】
塩素付加は液相で行う。塩素付加の反応温度は５０℃以上２００℃以下の範囲で設定される。５０℃以上で反応させることにより十分に大きな反応速度を得ることができ、短時間で反応を完結させることができる。また、２００℃以下の温度で反応を行うことで副生成物の生成が抑制され、高収率で高純度の２３３ｄａを得ることができるだけでなく、塩素の導入量を容易に調整することができる。上記温度範囲内でさらに反応温度を調整することができ、例えば６０℃以上１５０℃以下、６０℃以上１２０℃以下、あるいは６０℃以上１００℃以下の範囲で反応温度を設定することができる。
【００１６】
塩素付加は液相で行うため、１２３３ｚｄや１２３３ｘｆが安定に液体として存在する条件下で行うことが好ましい。より具体的には、オートクレーブなどの密閉可能な反応容器内に原料である塩素、および１２３３ｚｄもしくは１２３３ｘｆを加え、反応容器内が０．１ＭＰａ以上５ＭＰａ以下、０．２ＭＰａ以上２ＭＰａ以下、あるいは０．５ＭＰａ以上２ＭＰａ以下の圧力となるように反応系を加圧して反応を行うことが好ましい。常温、常圧で気体として存在する１２３３ｚｄや１２３３ｘｆ、塩素もこのような圧力下では液化し、ともに液相状態で塩素と接触することができる。その結果、大きな反応速度を得ることができ、効率よく２３３ｄａ、もしくは２３３ａｂを生成することができる。
【００１７】
塩素付加の反応時間は、異性体の割合や反応温度にも依存するが、例えば１時間以上１０時間以下、１時間以上８時間以下、あるいは２時間以上８時間以下の範囲から選択することができる。
【００１８】
塩素付加では別途溶媒を用いてもよいが、必ずしも必要では無い。溶媒を用いない場合、溶媒を除去するための操作は不要であり、反応終了後、必要に応じて反応液を洗浄し、蒸留装置に移送して蒸留することで容易に２３３ｄａ、もしくは２３３ａｂを精製することができる。したがって、簡便に、かつ低コストで２３３ｄａ、もしくは２３３ａｂを生成できるだけでなく、環境に対する負荷を低減することができる。
【００１９】
塩素付加では、１２３３ｚｄ、あるいは１２３３ｘｆは、塩素と１：１のモル比で反応するが、一方の原料を他方の原料よりも過剰に用いてもよい。例えば１２３３ｚｄ、あるいは１２３３ｘｆと塩素の仕込みモル比は、０．１：１から５：１、０．４：１から２．５：１、あるいは０．５：１から２：１とすることができる。
【００２０】
塩素付加では、バッチ式、半バッチ式あるいは連続式のいずれの反応形式を適用してもよい。バッチ式では、１２３３ｚｄ、あるいは１２３３ｘｆと塩素を反応容器内に同時に加えた後、上述した圧力と温度に反応系を設定して反応を開始し、反応終了まで１２３３ｚｄや１２３３ｘｆ、塩素を追加しない。半バッチ式では、反応開始後、１２３３ｚｄ、あるいは１２３３ｘｆ、および塩素のいずれか一方を断続的に反応容器内に加える。例えば１２３３ｚｄ、あるいは１２３３ｘｆよりも低いモル数の塩素を反応容器内に加え、反応系を上述した圧力と温度に設定して反応を開始する。その後塩素を断続的に反応容器内に注入する。仕込み時に１２３３ｚｄ、あるいは１２３３ｘｆを塩素よりも高いモル数を用いる半バッチ式を適用することで、過剰な塩素に起因する副反応を抑制することができる。連続式では１２３３ｚｄ、あるいは１２３３ｘｆ、および塩素を上述したモル比で連続的に反応器内に導入する。上述した反応時間が確保されるように導入速度、反応器容量を設定し、反応系を上述した圧力と温度に設定して反応を継続し、連続的に２３３ｄａ、あるいは２３３ａｂを主成分とする反応生成物を抜き出す。１２３３ｚｄ、あるいは１２３３ｘｆの転化率を調整することで、２３３ｄａ、あるいは２３３ａｂの過剰な塩素に起因する副反応を抑制することができる。
【００２１】
塩素付加では、触媒の使用は任意である。すなわち、塩素付加を触媒の存在下で行ってもよく、非存在下で行ってもよい。実施例でも述べるように、触媒の非存在下でもほぼ定量的に反応が進行するため、精製工程の複雑化を招くことなく、効率よく２３３ｄａ、あるいは２３３ａｂを得ることができる。
【００２２】
触媒を用いる場合には、触媒として遷移金属の塩化物、塩化酸化物、フッ化塩化酸化物を用いることができる。遷移金属としては鉄、チタン、クロム、マンガン、コバルト、ニッケル、銅、亜鉛などが挙げられる。触媒が、複数の原子価を取ることができる遷移金属の塩化物である場合、遷移金属の価数に制限はなく、異なる価数の遷移金属を含む塩化物を用いてもよい。例えば塩化鉄を用いる場合、塩化第１鉄（ＦｅＣｌ2）や塩化第２鉄（ＦｅＣｌ3）のいずれを用いてもよく、これらの混合物を用いてもよい。また、塩化物は異なる複数の金属を含む混合塩化物でも良い。触媒の仕込み量は、１２３３ｚｄ、あるいは１２３３ｘｆに対して０．１モル％から３０モル％、０．５モル％から１５モル％、あるいは１モル％から１０モル％の範囲から選択すればよい。触媒を添加することによってより大きな速度で反応が進行するため、反応時間を大幅に短縮することが可能である。
【００２３】
触媒を用いる場合、触媒を単独で用いてもよく、触媒を担体に担持して用いてもよい。担体に担持する場合、単体としてはシリカゲル、アルミナ、活性炭、ゼオライトなどの多孔質体を用いることができる。
【００２４】
本塩素付加では、反応系に対して光照射を行わなくても短時間で反応が完結する。また、微量のフッ化水素が副生しても光照射に必要な窓（石英窓など）の腐食を考慮する必要が無いため、製造設備の複雑化や製造コストの増大を抑制することができる。なお、自然光や室内灯の強度が強い場合、反応系に入射した光に起因してフッ化水素の副生が促進されるため、反応を暗条件、すなわち遮光下で行う、あるいは光を透過しない反応容器を用いることが好ましい。
【００２５】
塩素付加の具体的な実施形態の一つとして、以下のような手順が例示される。オートクレーブなどの密閉可能な反応容器内に１２３３ｚｄ、あるいは１２３３ｘｆを加える。反応容器を密閉、加熱し、さらに反応容器内の圧力が上述した範囲になるように塩素を断続的に加える。加えた塩素のモル数が１２３３ｚｄ、あるいは１２３３ｘｆのモル数とほぼ等しくなった時点で塩素の供給を停止し、必要に応じて加熱を維持する。反応容器内の圧力低下が観察されず、圧力が一定となった時点を反応の完結と認識してもよい。この後、反応液を取り出し、精製などの後処理をすることなく次工程の脱塩化水素に供することができる。
【００２６】
なお、反応液を蒸留することで２３３ｄａ、あるいは２３３ａｂを精製してもよい。あるいは、反応液を水、炭酸水素ナトリウム水溶液、チオ硫酸ナトリウム水溶液、亜硫酸水素ナトリウム水溶液などで洗浄してもよく、洗浄後に蒸留して精製を行ってもよい。洗浄を行う場合には、洗浄後に脱水処理を施して水分を除去してもよい。脱水処理の方法は特に限定されず、例えば脱水剤の使用が適用できる。脱水剤による方法では、塩素付加後の生成物と脱水剤とを接触させる。脱水剤の種類は特に限定されないが、例えば、ゼオライト、モレキュラーシーブなどが挙げられる。ゼオライトとしては、粉状、顆粒状、ペレット状のゼオライトなどを使用することができる。また、細孔径が２．０〜６．０Å程度のゼオライトを使用することができる。ゼオライトを用いる乾燥方法については特に限定されないが、ゼオライトを充填した容器に２３３ｄａ、あるいは２３３ａｂを含む生成物をガス状または液状で流通させるのが効率的に好ましい。蒸留により分離された未反応の１２３３ｚｄ、あるいは１２３３ｘｆは塩素化反応にリサイクルすることができる。
【００２７】
［３．脱塩化水素］
脱塩化水素は、２３３ｄａ、あるいは２３３ａｂを気相中にて活性炭触媒と接触させることによって行う。具体的には、反応管に活性炭触媒を充填し、気体状の２３３ｄａ、あるいは２３３ａｂを活性炭触媒と接触させる。反応の方式としては、固定床型気相反応、流動床型気相反応などの方式をとることができる。
【００２８】
活性炭触媒としては、木炭、椰子殻炭、パーム核炭、素灰などを原料とする植物系活性炭、泥炭、亜炭、褐炭、瀝青炭、無煙炭などを原料とする石炭系活性炭、石油残滓、オイルカーボンなどを原料とする石油系活性炭、または炭化ポリ塩化ビニリデンなどを原料とする合成樹脂系活性炭が挙げられる。本実施形態に用いる活性炭触媒は、これら市販の活性炭から選択し使用することができる。例えば、ガス精製用、触媒・触媒担体用椰子殻炭（大阪ガスケミカル製粒状白鷺ＧＸ、ＳＸ、ＣＸ、ＸＲＣ、東洋カルゴン製ＰＣＢ、太平化学産業株式会社製ヤシコール、クラレコールＧＧ、ＧＣ）などが好適に用いられる。本実施形態では、活性炭触媒として金属が担持された活性炭を用いてもよく、金属を担持しない活性炭を用いてもよい。金属を担持しない活性炭は、コストの観点、廃棄物処理の観点からも有利である。なお、本実施形態においては、金属を担持しない活性炭とは、活性炭触媒における金属の含有量が０質量％以上、５質量％以下、好ましくは０質量％以上１質量％以下、より好ましくは０質量％以上０．１質量％以下である活性炭を示す。
【００２９】
金属が担持された活性炭を使用する場合、担持される金属としては、アルミニウム、クロム、チタン、マンガン、鉄、ニッケル、コバルト、銅、マグネシウム、ジルコニウム、モリブデン、亜鉛、スズ、ランタンおよびアンチモンなどが挙げられる。これらの金属はフッ化物、塩化物、フッ化塩化物、オキシフッ化物、オキシ塩化物、オキシフッ化塩化物などとして担持され、２種以上の金属化合物を併せて担持させてもよい。
【００３０】
使用する活性炭触媒は粒状でもよく、反応器に適合すれば、球状、繊維状、粉体状、ハニカム状の形状を有していてもよい。活性炭の比表面積ならびに細孔容積は、市販品の規格の範囲で十分であるが、比表面積は４００ｍ2／ｇより大きいことが望ましく、８００ｍ2／ｇ以上３０００ｍ2／ｇ以下であることがさらに好ましい。また、細孔容積は０．１ｃｍ3／ｇより大きいことが望ましく、０．２ｃｍ3／ｇ以上１．０ｃｍ3／ｇ以下であることがさらに好ましい。
【００３１】
脱塩化水素の温度は、１２０℃以上３５０℃以下であり、１６０℃以上３５０℃以下が好ましく、２００℃以上３２０℃以下がさらに好ましい。１２０℃未満では反応がほとんど進行しないか、反応が極めて遅く、３５０℃を超える温度では分解反応などが進行して副生成物が多く混入する場合がある。
【００３２】
脱塩化水素の反応時間は、以下に説明する「接触時間」によって定義される。すなわち、反応管に充填された活性炭触媒の容積をＡ、一秒あたりに反応管に導入される原料気体の容積をＢとする。Ｂは、原料気体を理想気体と仮定し、一秒あたりに導入される原料、および希釈ガスのモル数と圧力、温度から算出する。この時、ＡをＢで割った値（＝Ａ／Ｂ）が接触時間である。反応管中では、塩化水素や他のガスの副生があるためにモル数の変化が起こるが、この変化は接触時間の計算に際しては考慮しないものとする。
【００３３】
脱塩化水素の接触時間は、反応管の温度（反応温度）、形状、活性炭触媒に依存するため、設定した温度、反応管の形状と活性炭触媒の種類ごとに原料の供給速度を適宜調節して最適化することが望ましい。未反応原料の回収、再利用の観点から２５％以上の原料転化率が得られる接触時間の採用が好ましく、さらに好ましくは５０％以上の転化率となるように接触時間が最適化される。
【００３４】
好適な一例として、上述のように１６０℃以上３５０℃以下の範囲に反応温度を維持する場合には、接触時間は１秒以上３００秒以下が好ましく、２０秒以上１５０秒以下がさらに好ましい。一方、接触時間が３００秒を超えると副反応が生じやすく、接触時間が１秒を下回ると転化率が低い。例えば、１６０℃以上３５０℃以下に加熱された活性炭触媒を充填した反応管に、接触時間が１秒以上３００秒以下で２３３ｄａ、あるいは２３３ａｂを通過させる。
【００３５】
反応圧力は、大気圧より低い圧力、大気圧、または大気圧より高い圧力でも良いが、大気圧が好ましい。また、反応は、窒素やアルゴンのような不活性ガスを希釈用のガスとして用いて行なうことができる。
【００３６】
脱塩化水素は、一般的な化学反応装置を使用して気相中で実行することができる。反応管、各種ガスを導入、流出するためのユニットなどは、塩化水素に対して耐性の高い材料から形成される。このような材料の典型例として、オーステナイトタイプの様なステンレス鋼材、またはモネル（登録商標）、ハステロイ（登録商標）、およびインコネル（登録商標）のような高ニッケル合金、および銅クラッド鋼が例示されるが、これに限定されない。
【００３７】
本脱塩化水素は、塩素が存在する条件で行うことができ、これにより、短時間で脱塩化水素を完結させることができる。すなわち、本発明の実施形態の一つである、２３３ｄａ、あるいは２３３ａｂから選択されるハロゲン化飽和炭化水素と塩素を含む組成物を原料として脱塩化水素を行ってもよい。この組成物は実質的に他の成分を含まず、２３３ｄａ、あるいは２３３ａｂから選択されるハロゲン化飽和炭化水素と塩素から構成されてもよい。この場合、例えば、塩素、および蒸留などの操作によって精製した、塩素を含まない、あるいは実質的に含まない高純度の２３３ｄａ、あるいは２３３ａｂを反応管に供給し、さらに塩素を反応管に供給する。供給する塩素の量は任意である。例えば２３３ｄａ、あるいは２３３ａｂよりも高いモル数、もしくは低いモル数で塩素を供給することができる。塩素の量が２３３ｄａ、あるいは２３３ａｂよりも低い場合、塩素は２３３ｄａ、あるいは２３３ａｂに対して触媒量であってもよい。具体的には、２３３ｄａ、あるいは２３３ａｂに対して０．１モル％以上３０モル％以下、１モル％以上１０モル％以下、あるいは１モル％以上５モル％以下の塩素を含む組成物を用いればよい。したがってこの組成物は、１，２−ジクロロ−３，３，３−トリフルオロプロペンの製造用原料と認識することができる。
【００３８】
塩素存在下で脱塩化水素を行う場合、必ずしも精製された２３３ｄａや２３３ａｂを用いる必要は無く、塩素付加で得られる反応液に対して精製を行わず、塩素が残存するこの反応液（粗生成物）を引き続く脱塩化水素に供給してもよい。すなわち、塩素を含む粗生成物を活性炭触媒が充填された反応管に供給することで脱塩化水素を行えばよい。粗生成物には塩素付加によって得られる２３３ｄａ、あるいは２３３ａｂ、および塩素が含まれるため、新たに塩素を供給することなく、脱塩化水素を塩素存在下で行うことができる。粗生成物に含まれる塩素の量は、塩素付加の条件にも依存するが、例えば触媒量でもよい。具体的には、粗生成物中の２３３ｄａ、あるいは２３３ａｂの量に対し、塩素の量が０．１モル％以上３０モル％以下、１モル％以上２０モル％、あるいは１モル％以上１０モル％となるよう、塩素付加の条件を調整すればよい。粗生成物を精製せずに脱塩化水素に用いる場合、新たに塩素を反応管に供給するための機構が必要ないため、製造装置の構造の複雑化を避けることができ、その結果、製造コストを削減することが可能となる。
【００３９】
本脱塩化水素では、バッチ式、半バッチ式あるいは連続式のいずれを適用してもよく、工業的製造の観点では連続式で行うことが好ましい。連続式では、原料気体を連続的に反応系内に導入し、生成する１２２３ｘｄと塩化水素を連続的に反応系外に排出する。これにより、副生する塩化水素に起因する副反応を抑制することができる。また、副反応を抑制する観点から、反応系には塩化水素を含まない、あるいは実質的に含まない原料気体を供給することが好ましい。
【００４０】
本製造方法で得られる１２２３ｘｄは、常温、常圧で液体として存在する。反応後に得られた気体の１２２３ｘｄを冷却したコンデンサーに流通させて凝縮させた後、水や塩基水溶液による洗浄、モレキュラーシーブスなどによる乾燥処理を経て、さらに精密蒸留することで高純度の１２２３ｘｄを得ることができる。蒸留により分離された未反応の２３３ｄａ、あるいは２３３ａｂは脱塩化水素にリサイクルすることができる。
【００４１】
１２２３ｘｄは、シス体（Ｚ）およびトランス体（Ｅ）の幾何異性体の混合物として得られるが、本製造方法では、極めて高い選択率で立体選択的にシス体を得ることができる。実施例で示すように、特に脱塩化水素における反応温度を増大させることにより、より熱力学的に安定なシス体をより選択的に製造することが可能である。この理由は不明であるが、共存する塩素によって反応の全て、あるいは一部がラジカル機構で進行し、この反応機構の寄与が温度上昇に伴って増大するためと示唆される。したがって、本脱塩化水素によって得られる生成物をさらに精密蒸留などによって精製することにより、高純度の（Ｚ）−１，２−ジクロロ−３，３，３−トリフルオロプロペン（１２２３ｘｄ（Ｚ））を得ることができる。
【００４２】
上述した非特許文献３に記載の製造方法では、液体状態の１，２，２−トリクロロ−３，３，３−トリフルオロプロパンに粉末状の水酸化カリウムを分散させて反応を行っているが、収率が低く（４８％）、不均一反応であるため、工業的な製造方法という点で効率的とは言い難いものである。また、特許文献１に記載のように、気相中において１，１，１，３，３−ペンタクロロプロパンなどの含塩素化合物のフッ素化と脱ハロゲン化によって１，２−ジクロロ−３，３，３−トリフルオロプロペンが生成することが知られているが、工業的に十分な量の１，２−ジクロロ−３，３，３−トリフルオロプロペンを得ることは難しい。
【００４３】
これに対し、本発明の実施形態を適用することにより、低コストで効率良く１，２−ジクロロ−３，３，３−トリフルオロプロペンを工業的規模で製造することが可能となる。
【００４４】
[４．異性化]
脱塩化水素によって得られる１２２３ｘｄはシス体とトランス体を含むが、これらの異性体を異性化によって相互に変換することができ、これにより、一方の異性体を優先的に生成することが可能である。異性化の方法は特に限定されないが、金属、金属酸化物、金属ハロゲン化物、活性炭、あるいはこれらの複合物（例、金属担持活性炭）の固体触媒を用いる気相反応が挙げられる。金属ハロゲン化物としては、フッ素化アルミナ、フッ素化クロミア、フッ素化チタニア、フッ素化ジルコニアなどを用いることができる。
【００４５】
あるいは、ラジカル機構によって異性化を行ってもよい。すなわち、固体酸触媒の替わりに、あるいは、固体酸触媒とともに、ラジカル源となる化合物（ラジカル発生剤）を触媒量用い、気相中で異性化しても良い。ラジカル機構による異性化とは、反応管系内に触媒量のラジカルが存在している状態で１２２３ｘｄを異性化することを指す。ここで、ラジカルとは、不対電子を有する原子、分子、あるいはイオンなどの化学種を意味し、化学種の電荷がプラスのラジカルカチオン、電荷がマイナスのラジカルアニオン、電荷が中性のラジカル、ビラジカル、三重項カルベンなどを含む。具体的には、フッ素ラジカル、塩素ラジカル、臭素ラジカル、ヨウ素ラジカル、酸素ラジカル、水素ラジカル、ヒドロキシラジカル、ニトロキシドラジカル、窒素ラジカル、アルキルラジカル、ジフルオロカルベン、炭素ラジカルなどが例示される。本異性化では、上述したラジカルの少なくとも一種が反応機構中に出現する。実施例で示すように、２００℃から４００℃の温度では、ラジカルが存在しない状態では実質的に異性化が進行しないが、ラジカル発生剤をごく少量添加すると、驚くべき速度で異性化が進行することがこの異性化の特徴である。ラジカル機構による異性化によって１２２３ｘｄ（Ｚ）と１２２３ｘｄ（Ｅ）の平衡比を熱力学的平衡点に到達させることができ、１２２３ｘｄ（Ｚ）と１２２３ｘｄ（Ｅ）の異性体比（１２２３ｘｄ（Ｅ）／１２２３ｘｄ（Ｚ））が平衡比よりも大きい場合、１２２３ｘｄ（Ｅ）の一部は１２２３ｘｄ（Ｚ）に変換される。
【００４６】
４−１．異性化における出発原料
異性化においては、脱塩化水素後の未精製の１２２３ｘｄを使用することができる。したがって、１２２３ｘｄ（Ｚ）と１２２３ｘｄ（Ｅ）の混合物も使用可能である。目的化合物として１２２３ｘｄ（Ｚ）を得たい場合、つまり、１２２３ｘｄ（Ｅ）から１２２３ｘｄ（Ｚ）に変換する場合、原料中に存在する１２２３ｘｄ（Ｅ）は、少なくとも５０重量％、好ましくは７０重量％、より好ましくは９０重量％含まれていることが好適である。一方、１２２３ｘｄ（Ｚ）の含有率が高い原料を用いてもよいが、この場合、１２２３ｘｄ（Ｅ）から１２２３ｘｄ（Ｚ）への見かけ上の転化率は小さくなる。
【００４７】
ただし、１２２３ｘｄ（Ｚ）と１２２３ｘｄ（Ｅ）は沸点の違いから精密蒸留分離できるので、１２２３ｘｄ（Ｚ）と１２２３ｘｄ（Ｅ）の混合物に対して蒸留分離を行い、１２２３ｘｄ（Ｚ）は製品として、１２２３ｘｄ（Ｅ）を異性化の原料として使用してもよい。また、異性化により得られた１２２３ｘｄ（Ｚ）を含む生成物を捕集し、１２２３ｘｄ（Ｚ）と１２２３ｘｄ（Ｅ）を蒸留などによってそれぞれを単離後、回収された１２２３ｘｄ（Ｅ）を再び異性化のための原料として使用することは原料を効率的に使用する観点から合理的で好ましい。
【００４８】
４−２．異性化の方法
（１）概要
異性化は、反応系内にラジカルを発生させることで開始される。ラジカルを発生させる方法は特に制限されないが、例えば、光、熱、触媒によってラジカルを発生させる方法が挙げられる。光によってラジカルを発生させる場合は、光増感剤などを併用することも可能である。操作性の観点から、外部からのエネルギー付与によりラジカルを容易に発生するラジカル発生剤を添加する方法が好ましい。
【００４９】
より具体的には、気相反応で異性化を行う場合、ラジカル発生剤に光や熱を加えてラジカル発生剤を予め活性化してから反応管に導入する方法、ラジカル発生剤と原料である１２２３ｘｄ（Ｅ）を含む混合物を反応管に導入し、光や熱でラジカル発生剤を活性化させる方法などが挙げられる。ラジカルを効率的に発生させて原料と効率よく接触させるためには、後者の方法が好ましい。例えば、加熱した反応管にラジカル発生剤と１２２３ｘｄ（Ｅ）を同時に供給し、反応管内で熱エネルギーを供給して熱的にラジカルを発生させる方法が簡便であり、工業的に好ましい。１２２３ｘｄ（Ｅ）を含む原料として含む混合物を供給する際には、過剰に添加して生産性が低下しない範囲で、混合物と一緒に窒素などの不活性ガスを同時に供給してもよい。
【００５０】
（２）ラジカル発生剤
ラジカル発生剤としては、光や熱などの外部エネルギーの付与によってラジカルを発生するものであればよく、特に限定されない。例えば、塩素、臭素などのハロゲン、酸素、オゾン、過酸化水素、窒素酸化物などの酸素含有ガス、または、ハロゲン化炭素などが挙げられる。酸素を用いる場合、空気を用いてもよい。上記のラジカル発生剤の中で、安価で入手のし易さから、酸素、空気、または塩素が好ましい。空気または酸素は、生成物との分離が容易であるので、特に好ましい。
【００５１】
ハロゲン化炭素とは、メタン、エタン、プロパン、ブタン、ペンタン、ヘキサンなどのアルカンやエテン、プロペン、ブテン、ペンテン、ヘキセンなどのアルケンや、エチン、プロピン、ブチン、ペンチン、ヘキシンなどのアルキン中の一部または全部の水素原子をフッ素、塩素、臭素、ヨウ素で置換されたハロゲン化炭素であって、ハロゲン化炭素は、少なくとも一以上の塩素、臭素、ヨウ素を含むものである。ハロゲン化炭素の具体例としては、ＣＨ3Ｃｌ、ＣＨ2Ｃｌ2、ＣＨＣｌ3、ＣＣｌ4、ＣＨ3ＣＨ2Ｃｌ、ＣＨ3ＣＣｌ3、ＣＨ2ＣｌＣＨ2Ｃｌ、ＣＨ2＝ＣＣｌ2、ＣＨＣｌ＝ＣＣｌ2、ＣＣｌ2＝ＣＣｌ2、ＣＨＣｌ2ＣＨＣｌ2、ＣＣｌ3ＣＨ2Ｃｌ、ＣＨ3ＣＨ2ＣＨ2Ｃｌ、ＣＨ3ＣＨＣｌＣＨ3、ＣＨ3ＣＨＣｌＣＨ2Ｃｌ、ＣＨ3Ｂｒ、ＣＨ2Ｂｒ2、ＣＨＢｒ3、ＣＢｒ4、ＣＨ3ＣＨ2Ｂｒ、ＣＨ3ＣＢｒ3、ＣＨ2ＢｒＣＨ2Ｂｒ、ＣＨ2＝ＣＢｒ2、ＣＨＢｒ＝ＣＢｒ2、ＣＢｒ2＝ＣＢｒ2、ＣＨＢｒ2ＣＨＢｒ2、ＣＢｒ3ＣＨ2Ｂｒ、ＣＨ3ＣＨ2ＣＨ2Ｂｒ、ＣＨ3ＣＨＢｒＣＨ3、ＣＨ3ＣＨＢｒＣＨ2Ｂｒ、ＣＨ3Ｉ、ＣＨ2Ｉ2、ＣＨＩ3、ＣＨ3ＣＨ2Ｉ、ＣＨ3ＣＩ3、ＣＨ2ＩＣＨ2Ｉ、ＣＨ2＝ＣＩ2、ＣＨＩ＝ＣＩ2、ＣＩ2＝ＣＩ2、ＣＨＩ2ＣＨＩ2、ＣＩ3ＣＨ2Ｉ、ＣＨ3ＣＨ2ＣＨ2Ｉ、ＣＨ3ＣＨＩＣＨ3、ＣＨ3ＣＨＩＣＨ2Ｉ、ＣＦ2ＨＣｌ、ＣＦ3Ｉ、ＣＦ2Ｉ2、ＣＦ3Ｂｒ、ＣＦ2Ｂｒ2が例示される。
【００５２】
（３）ラジカル発生剤の量
ラジカル機構ではラジカルは連鎖的に生成するので、ラジカル発生剤は触媒量添加することで異性化を行うことができる。これにより、ラジカル発生剤の効率的な使用が可能となり、かつ、反応後におけるラジカル発生剤と１２２３ｘｄ（Ｚ）の分離工程への負荷が軽減される。例えば比較的分離が容易な空気を用いる場合でも、添加量を抑制することで、凝縮工程や蒸留工程の能力の低下を回避することができる。また、塩素を用いる場合、塩素付加体の副生を抑制することができる。１２２３ｘｄ（Ｚ）に塩素が付加した化合物は、地球温暖化、オゾン層破壊物質であるＨＣＦＣであるので、塩素付加体の副生は少ない方が好ましい。
【００５３】
ラジカル発生剤の最適添加量は、ラジカル発生剤の種類や反応管の構造に依存する。例えば、空気、酸素、塩素を比較した場合、ラジカル発生源としての活性の高さは塩素＞酸素＞空気の序列となる。また、ラジカル発生剤より発生したラジカルと１２２３ｘｄ（Ｅ）の衝突は非常に重要である。反応管の径や長さ、スタティックミキサーなどの充填物の有無によって、１２２３ｘｄ（Ｅ）とラジカルとの衝突確率は変化する。したがって、ラジカル発生剤の種類と反応管の構造を考慮し、最適添加量が決定される。具体的には、１２２３ｘｄ（Ｅ）に対して０．０００１ｍｏｌ％以上１０ｍｏｌ％以下、さらには、０．０００１ｍｏｌ％以上５ｍｏｌ％以下がより好ましい。
【００５４】
（４）反応装置
異性化はバッチ式または流通式を適用することができるが、工業的に生産性の高い気相流通方式が好ましい。異性化における圧力に特に制限が無いが、異性化は常圧近傍で行うことが好ましい。１ＭＰa以上の加圧反応は高価な耐圧性の装置が必要となるだけでなく、原料または生成物の重合が懸念されるため好ましくない。
【００５５】
これらのことを考慮すると、異性化に用いることができる反応装置の一例として、長さ/内径の比の比較的大きい空塔の反応管が挙げられる。これは、効率的にラジカルと１２２３ｘｄ（Ｅ）の接触が可能であるためである。具体的には、長さ/内径の比が１０以上１０００以下、好ましくは２０以上から５００以下の反応管が例示される。長さ/内径の比が１０より小さい場合は、ラジカルと１２２３ｘｄ（Ｅ）の接触が十分でないことがあり、長さ/内径の比が、１０００よりも大きいと、装置コストが増大したり、条件によっては圧力損失が大きくなることがある。反応管の内径は３ｍｍ以上１５０ｍｍ以下、長さは０．１ｍ以上２００ｍ以下の範囲で選択され、内径が５ｍｍ以上６０ｍｍ以下の範囲であり、長さが０．２ｍ以上５０ｍの範囲であり、内部が空の反応管（空塔）が特に好ましい。なお、反応管の形状は特に制限されるものではなく、直管でもコイル状でもよく、継ぎ手などを用いて折り返してもよい。なお、反応管内に反応に不活性なスタティックミキサーやラシヒリング、ポールリング、金網などの充填物を備えてもよい。
【００５６】
反応管の材質としては、石英、カーボン、セラミックス、ステンレス、ニッケル、ハステロイ（登録商標）、インコネル（登録商標）、モネル（登録商標）などが好ましい。
【００５７】
反応管の加熱方法は特に制限されないが、電気ヒーターやバーナーで直接加熱する方法、溶融塩や砂を用いる間接加熱する方法が挙げられる。
【００５８】
（５）異性化条件
１２２３ｘｄ（Ｚ）/１２２３ｘｄ（Ｅ）の平衡比は、温度が低い程大きくなる。このため、１２２３ｘｄ（Ｚ）を目的化合物とする場合、異性化の温度は１５０℃以上７００℃以下、好ましくは２００℃以上７００℃以下、より好ましくは３００℃以上６５０℃以下である。１５０℃よりも反応温度が低いとラジカルが十分に発生しないので、反応速度が非常に小さくなることがある。一方、７００℃よりも高い場合は、原料または生成物がオイル状の高沸物に変化したり（タール化）、コーキングしたりするので好ましくない。
【００５９】
異性化における接触時間は、十分に異性化を進行させるため、０．０１秒以上５０秒以下であり、好ましくは０．０５秒以上２０秒以下である。これらよりも接触時間が短いと平衡比から求められる転嫁率から大きく乖離した転化率しか示さないことがある。逆に、これらよりも大きい場合は、平衡比から求められる転嫁率に近い転化率を示しても、生産性が悪くなる、または、タール化することがある。
【００６０】
異性化で得られた１２２３ｘｄ（Ｚ）を含む混合物は、洗浄によってラジカル発生剤や酸分を除去し、ゼオライトなどで乾燥後、蒸留操作によって１２２３ｘｄ（Ｚ）と１２２３ｘｄ（Ｅ）をそれぞれ単離することができる。また得られた１２２３ｘｄ（Ｅ）は他の反応の原料として利用することもできる。
【実施例】
【００６１】
以下、上述した実施形態に従った実施例を説明する。以下に述べる実施例１から５は本製造方法の塩素付加の実施例であり、実施例６から１７は脱塩化水素の実施例である。以下で述べる組成分析値の「％」は、反応混合物を直接ガスクロマトグラフィー（特に記述のない場合、検出器はＦＩＤ）によって測定して得られた組成の面積％を表す。【００６２】
［実施例１］
耐圧硝子社製ＳＵＳ３１６オートクレーブ（２００ｍＬ）に１２３３ｚｄ（Ｅ）を９１．２３ｇ(０．７０ｍｏｌ)加えた。オートクレーブを密閉した後、反応液を撹拌しながら加熱し、内温が６５℃になった時点でオートクレーブ内の圧力が０．８ＭＰａとなるように塩素を注入した。この後、圧力が０．８ＭＰａ付近を維持するよう塩素を断続的に注入した。塩素供給量が５４．３０ｇ(０．７７ｍｏｌ)になった時点（約４時間後）で塩素の供給を停止し、さらに８０℃に昇温して２時間攪拌を継続した。冷却後、反応液を抜出し、水で洗浄し、ガスクロマトグラフィー（アジレント社製、型番７８９０Ｂ。以下同じ）で分析を行った。ガスクロマトグラフィーの分析結果から、１２３３ｚｄ（Ｅ）の転化率は９９．９６％であり、２３３ｄａへの選択率は９８．０４％であった。また、１２３３ｚｄ（Ｅ）基準の２３３ｄａ収率は９８．００％であった。【００６３】
本実施例に示すように、本実施形態を適用することにより、１２３３ｚｄ（Ｅ）から定量的な収率で２３３ｄａが高純度で製造できることが分かった。【００６４】
［実施例２］
耐圧硝子社製ＳＵＳ３１６オートクレーブ（１５００ｍＬ）に１２３３ｚｄ（Ｅ）を６５２．４５ｇ（５．００ｍｏｌ）加えた。オートクレーブを密閉した後、反応液を撹拌しながら加熱し、内温が８０℃になった時点でオートクレーブ内の圧力が０．８ＭＰａとなるように塩素を注入した。この後、圧力が０．８ＭＰａ付近を維持するよう塩素を断続的に注入した。塩素供給量が３５５．００ｇ（５．００ｍｏｌ）になった時点（約５．５時間後）で塩素の供給を停止し、さらに２時間攪拌を継続した。冷却後、反応液を抜出すことで１００７．０１ｇの２３３ｄａを得た。得られた生成物をガスクロマトグラフィーで分析した結果、１２３３ｚｄ（Ｅ）の転化率は９９．４０％であり、２３３ｄａへの選択率は９６．９４％であった。また、１２３３ｚｄ（Ｅ）基準の２３３ｄａ収率は９６．３６％であった。【００６５】
本実施例に示すように、本実施形態を適用することにより、１２３３ｚｄ（Ｅ）から定量的な収率で２３３ｄａが高純度で製造できることが分かった。【００６６】
［実施例３］
耐圧硝子社製ＳＵＳ３１６オートクレーブ（１５００ｍＬ）に１２３３ｚｄ（Ｅ）を６５３．４０ｇ（５．０１ｍｏｌ）を加え、オートクレーブを密閉し、さらにオートクレーブに塩素を１０１．５０ｇ（１．４３ｍｏｌ）注入した。反応液を撹拌しながら８０℃まで昇温した。この時の内圧は０．９５ＭＰａであった。その後、内圧が０．５７ＭＰａ以上を維持するよう、塩素を断続的に注入した。塩素供給の開始後、加えた塩素の総量が３５９．００ｇ（５．０６ｍｏｌ）となった時点（２．４時間）で塩素の供給を停止し、さらに反応液を９０℃に昇温して２時間攪拌を継続した。冷却後、反応液を抜出し、１０１１．４２ｇの２３３ｄａを得た。生成物をガスクロマトグラフィーで分析した結果、１２３３ｚｄ（Ｅ）の転化率は９９．８２％であり、２３３ｄａへの選択率は９７．２７％であった。また、１２３３ｚｄ（Ｅ）基準の２３３ｄａ収率は９７．０９％であった。【００６７】
本実施例に示すように、本実施形態を適用することにより、１２３３ｚｄ（Ｅ）から定量的な収率で２３３ｄａが高純度で製造できることが分かった。【００６８】
［実施例４］
耐圧硝子社製ＳＵＳ３１６オートクレーブ（２００ｍＬ）に１２３３ｚｄ（Ｅ）を１２．８７ｇ（９８．６２ｍｍｏｌ）加え、オートクレーブを密閉し、さらに塩素を２．４６ｇ（３４．６４ｍｍｏｌ）オートクレーブに注入した。反応液を撹拌しながらウォーターバスを用いて昇温したところ、内温が６０℃を越えたあたりから、反応の進行を示唆する圧力低下が観察された。圧力低下が観察されなくなるまで温度を６５℃に維持し、その後８０℃に昇温し、攪拌を２時間維持した。冷却後、反応液を抜出し、１０ｗｔ％亜硫酸ナトリウム水溶液で洗浄し、ガスクロマトグラフィーで分析を行った。その結果、１２３３ｚｄ（Ｅ）の転化率は３６．７０％であり、２３３ｄａへの選択率は８０．７８％であった。また、１２３３ｚｄ（Ｅ）基準の２３３ｄａ収率は２９．６４％であり、塩素基準の２３３ｄａ収率は８４．４０％であった。【００６９】
［実施例５］
耐圧硝子社製ＳＵＳ３１６オートクレーブ（３００ｍＬ）に１２３３ｚｄ（Ｚ）を４０．２０ｇ（３０８．０４ｍｍｏｌ）加え、オートクレーブを密閉し、さらに塩素を４．９０ｇ（６９．０１ｍｍｏｌ）オートクレーブに注入した。反応液を撹拌しながらウォーターバスを用いて昇温したところ、内温が６５℃を越えたあたりから、反応の進行を示唆する圧力低下が観察された。圧力低下が観察されなくなるまで温度を６５℃に維持し、その後７０℃に昇温し、攪拌を２時間維持した。冷却後、反応液を抜出し、未洗浄のままガスクロマトグラフィーで分析を行った。その結果、１２３３ｚｄの転化率は２３．００％であり、２３３ｄａへの選択率は９８．８３％であった。また、１２３３ｚｄ（Ｚ）基準の２３３ｄａ収率は２２．７３％であり、塩素基準の２３３ｄａ収率は１００％であった。【００７０】
［比較例１］
耐圧硝子社製ＳＵＳ３１６オートクレーブ（２００ｍＬ）に１２３３ｚｄ（Ｅ）を１３．０４ｇ（９９．９２ｍｍｏｌ）を加え、オートクレーブを氷水で冷却しながら塩素を４．６３ｇ（６５．２１ｍｍｏｌ）オートクレーブに加えた。反応温度を０℃に保つために氷で冷却しながら撹拌を行った。この時の圧力は０．１５ＭＰａであった。７時間後の圧力は０．１５ＭＰａを維持していた。反応液を抜出し、１０ｗｔ％亜硫酸ナトリウム水溶液で洗浄してからガスクロマトグラフィーで分析を行った。１２３３ｚｄ（Ｅ）の転化率は６．７６％であり、２３３ｄａへの選択率は９６．４５％であった。また、１２３３ｚｄ（Ｅ）基準の、２３３ｄａ収率は６．５２％であり、塩素基準の、２３３ｄａ収率は９．９３％であった。【００７１】
実施例１から５と比較例１から理解されるように、本実施形態を適用することにより反応は液相で進行し、１２３３ｚｄから高い選択率で２３３ｄａが速やかに合成できることが分かった。【００７２】
以下の実施例６から実施例１７では、金属を担持していない活性炭を触媒に用い、２３３ｄａの脱塩化水素による１２２３ｘｄの合成を行った。これらの実施例では、ハロゲン化オレフィンの塩素付加によって得られた未精製の粗生成物を原料として用いた。したがって、脱塩化水素に用いられる原料にはハロゲン化炭化水素と塩素が含まれており、これは、以下の実施例においては脱塩化水素が塩素存在下で行われたことを意味する。【００７３】
［実施例６］
粒状活性炭（白鷺Ｇ２ｘ４／６：日本エンバイロケミカル株式会社製、比表面積１２００ｍ2／ｇ、細孔容積０．８６ｃｍ3／ｇ）５０ｍＬを充填した金属製電気ヒーターを備えた円筒形反応管からなる気相反応装置（ＳＵＳ３０４製、内径２５ｍｍ、長さ３００ｍｍ）に窒素を１０ｍＬ／ｍｉｎの流速で流しながら徐々に昇温し、反応管の温度が２５０℃に達したところで、２３３ｄａを含む塩素付加の粗生成物を気化させ、約０．２５ｇ／ｍｉｎの流速で３時間かけて２３３ｄａ４４．５ｇを供給した（接触時間１０７秒）。この間の反応管内の温度は２４０℃以上２５０℃以下であった。反応管から流出する生成ガスを氷水浴中で冷却した水入りのフッ素樹脂製ガス洗浄瓶に通し、塩化水素の吸収および反応生成物の捕集を行った。捕集された３３．４ｇの粗生成物をガスクロマトグラフィーで分析したところ、組成は、１２２３ｘｄが９７．８２％（内訳、１２２３ｘｄ（Ｚ）９２．７４％、１２２３ｘｄ（Ｅ）５．０８％）であった。１２２３ｘｄの収率は、９１．４％であった。【００７４】
［実施例７］
粒状活性炭（白鷺Ｇ２ｘ４／６：大阪ガスケミカル株式会社製、比表面積１１５０ｍ2／ｇ、細孔容積０．５１ｃｍ3／ｇ、ヤシ殻由来）５０ｍＬを充填した金属製電気ヒーターを備えた円筒形反応管からなる気相反応装置（ＳＵＳ３０４製、内径２５ｍｍ、長さ３００ｍｍ）に窒素を４５ｍＬ／ｍｉｎの流速で流しながら徐々に昇温し、反応管の温度が２５０℃に達したところで、２３３ｄａを含む塩素付加の粗生成物を気化させた。窒素を３ｍＬ／ｍｉｎの流速で流しながら原料の流速を安定化させた。原料の流速が安定したところで窒素の供給を停止し、約０．６５ｇ／ｍｉｎの流速で１時間かけて２３３ｄａ３９．０ｇを供給した（接触時間４２秒）。この間の反応管内の温度は２５０℃であった。反応管から流出する生成ガスを氷水浴中で冷却した水入りのフッ素樹脂製ガス洗浄瓶に通し、塩化水素の吸収および反応生成物の捕集を行った。捕集された２７．４ｇの粗生成物をガスクロマトグラフィーで分析したところ、組成は、１２２３ｘｄが９７．９６％（内訳、１２２３ｘｄ（Ｚ）９３．５１％、１２２３ｘｄ（Ｅ）４．４５％）であった。１２２３ｘｄの収率は、９６．５％であった。【００７５】
［実施例８］
粒状活性炭（白鷺C２ｘ４／６：大阪ガスケミカル株式会社製、比表面積１３００ｍ2／ｇ、細孔容積０．５３ｃｍ3／ｇ、ヤシ殻由来）５０ｍＬを充填した金属製電気ヒーターを備えた円筒形反応管からなる気相反応装置（ＳＵＳ３０４製、内径２５ｍｍ、長さ３００ｍｍ）に窒素を４５ｍＬ／ｍｉｎの流速で流しながら徐々に昇温し、反応管の温度が２５０℃に達したところで、２３３ｄａを含む塩素付加の粗生成物を気化させた。窒素を３ｍＬ／ｍｉｎの流速で流しながら原料の流速を安定化させた。原料の流速が安定したところで窒素の供給を停止し、約０．６７ｇ／ｍｉｎの流速で１時間かけて２３３ｄａ４０．３ｇを供給した（接触時間４０秒）。この間の反応管内の温度は２５０℃であった。反応器から流出する生成ガスを氷水浴中で冷却した水入りのフッ素樹脂製ガス洗浄瓶に通し、塩化水素の吸収および反応生成物の捕集を行った。捕集された２８．７ｇの粗生成物をガスクロマトグラフィーで分析したところ、組成は、１２２３ｘｄが９７．４２％（内訳、１２２３ｘｄ（Ｚ）９３．１１％、１２２３ｘｄ（Ｅ）４．３１％）であった。１２２３ｘｄの収率は、９６．２％であった。【００７６】
［実施例９］
粒状活性炭（白鷺ＧＳ３ｘ４／６：大阪ガスケミカル株式会社製、比表面積１０００ｍ2／ｇ、細孔容積０．４５ｃｍ3／ｇ、ヤシ殻由来）５０ｍＬを充填した金属製電気ヒーターを備えた円筒形反応管からなる気相反応装置（ＳＵＳ３０４製、内径２５ｍｍ、長さ３００ｍｍ）に窒素を４５ｍＬ／ｍｉｎの流速で流しながら徐々に昇温し、反応管の温度が２５０℃に達したところで、２３３ｄａを含む塩素付加の粗生成物を気化させた。窒素を３ｍＬ／ｍｉｎの流速で流しながら原料の流速を安定化させた。原料の流速が安定したところで窒素の供給を停止し、約０．６７ｇ／ｍｉｎの流速で１時間かけて２３３ｄａ４０．２ｇを供給した（接触時間４０秒）。この間の反応管内の温度は２５０℃であった。反応器から流出する生成ガスを氷水浴中で冷却した水入りのフッ素樹脂製ガス洗浄瓶に通し、塩化水素の吸収および反応生成物の捕集を行った。捕集された２７．９ｇの粗生成物をガスクロマトグラフィーで分析したところ、組成は、１２２３ｘｄが９７．７８％（内訳、１２２３ｘｄ（Ｚ）９２．６４％、１２２３ｘｄ（Ｅ）５．１４％）であった。１２２３ｘｄの収率は、９５．７％であった。【００７７】
［実施例１０］
粒状活性炭（白鷺ＧＡ３ｘ４／６：大阪ガスケミカル株式会社製、比表面積７５０ｍ2／ｇ、細孔容積０．３６ｃｍ3／ｇ、ヤシ殻由来）５０ｍＬを充填した金属製電気ヒーターを備えた円筒形反応管からなる気相反応装置（ＳＵＳ３０４製、内径２５ｍｍ、長さ３００ｍｍ）に窒素を４５ｍＬ／ｍｉｎの流速で流しながら、徐々に昇温し、反応管の温度が２５０℃に達したところで、２３３ｄａを含む塩素付加の粗生成物を気化させた。窒素を３ｍＬ／ｍｉｎの流速で流しながら原料の流速を安定化させた。原料の流速が安定したところで窒素の供給を停止し、約０．６６ｇ／ｍｉｎの流速で１時間かけて２３３ｄａ３９．６ｇを供給した（接触時間４１秒）。この間の反応管内の温度は２５０℃であった。反応器から流出する生成ガスを氷水浴中で冷却した水入りのフッ素樹脂製ガス洗浄瓶に通し、塩化水素の吸収および反応生成物の捕集を行った。捕集された２７．７ｇの粗生成物をガスクロマトグラフィーで分析したところ、組成は、１２２３ｘｄが９７．７８％（内訳、１２２３ｘｄ（Ｚ）９０．００％、１２２３ｘｄ（Ｅ）８．０６％）であった。１２２３ｘｄの収率は、９６．３％であった。【００７８】
［実施例１１］
粒状活性炭（白鷺ＷＨ５ｘ４／６：大阪ガスケミカル株式会社製、比表面積１０００ｍ2／ｇ、細孔容積０．５５ｃｍ3／ｇ、石炭系）５０ｍＬを充填した金属製電気ヒーターを備えた円筒形反応管からなる気相反応装置（ＳＵＳ３０４製、内径２５ｍｍ、長さ３００ｍｍ）に窒素を４５ｍＬ／ｍｉｎの流速で流しながら徐々に昇温し、反応管の温度が２５０℃に達したところで、２３３ｄａを含む塩素付加の粗生成物を気化させた。窒素を３ｍＬ／ｍｉｎの流速で流しながら原料の流速を安定化させた。原料の流速が安定したところで窒素の供給を停止し、約０．６６ｇ／ｍｉｎの流速で４５分間かけて２３３ｄａ２９．８ｇを供給した（接触時間４１秒）。この間の反応管内の温度は２５０℃であった。反応器から流出する生成ガスを氷水浴中で冷却した水入りのフッ素樹脂製ガス洗浄瓶に通し、塩化水素の吸収および反応生成物の捕集を行った。捕集された１９．５ｇの粗生成物をガスクロマトグラフィーで分析したところ、組成は、１２２３ｘｄが９８．０４％（内訳、１２２３ｘｄ（Ｚ）８９．１１％、１２２３ｘｄ（Ｅ）８．９３％）であった。１２２３ｘｄの収率は、９４．８％であった。【００７９】
［実施例１２］
球状活性炭（白鷺Ｘ７１００Ｈ：大阪ガスケミカル株式会社製、比表面積１０００ｍ2／ｇ、細孔容積０．５５ ｃｍ3／ｇ、石炭系）５０ｍＬを充填した金属製電気ヒーターを備えた円筒形反応管からなる気相反応装置（ＳＵＳ３０４製、内径２５ｍｍ、長さ３００ｍｍ）に窒素を４５ｍＬ／ｍｉｎの流速で流しながら徐々に昇温し、反応管の温度が２５０℃に達したところで、２３３ｄａを含む塩素付加の粗生成物を気化させた。窒素を３ｍＬ／ｍｉｎの流速で流しながら原料の流速を安定化させた。原料の流速が安定したところで窒素の供給を停止し、約０．６６ｇ／ｍｉｎの流速で４５分間かけて２３３ｄａ２９．８ｇを供給した（接触時間４１秒）。この間の反応管内の温度は２５０℃であった。反応器から流出する生成ガスを氷水浴中で冷却した水入りのフッ素樹脂製ガス洗浄瓶に通し、塩化水素の吸収および反応生成物の捕集を行った。捕集された１９．５ｇの粗生成物をガスクロマトグラフィーで分析したところ、組成は、１２２３ｘｄが９８．２３％（内訳、１２２３ｘｄ（Ｚ）９２．１７％、１２２３ｘｄ（Ｅ）６．０６％）であった。１２２３ｘｄの収率は、９４．８％であった。【００８０】
[実施例１３]
粒状活性炭（白鷺Ｇ２ｘ４／６：大阪ガスケミカル株式会社製、比表面積１１５０ｍ2／ｇ、細孔容積０．５１ｃｍ3／ｇ、ヤシ殻由来）５０ｍＬを充填した金属製電気ヒーターを備えた円筒形反応管からなる気相反応装置（ＳＵＳ３０４製、内径２５ｍｍ、長さ３００ｍｍ）に窒素を４５ｍＬ／ｍｉｎの流速で流しながら徐々に昇温し、反応管の温度が２７５℃に達したところで、２３３ｄａを含む塩素付加の粗生成物を気化させた。窒素を３ｍＬ／ｍｉｎの流速で流しながら原料の流速を安定化させた。原料の流速が安定したところで窒素の供給を停止し、約０．６７ｇ／ｍｉｎの流速で３０分間かけて２３３ｄａ２０．１ｇを供給した（接触時間４０秒）。この間の反応管内の温度は２７５℃であった。反応器から流出する生成ガスを氷水浴中で冷却した水入りのフッ素樹脂製ガス洗浄瓶に通し、塩化水素の吸収および反応生成物の捕集を行った。捕集された１２．５ｇの粗生成物をガスクロマトグラフィーで分析したところ、組成は、１２２３ｘｄが９７．５７％（内訳、１２２３ｘｄ（Ｚ）９３．８５％、１２２３ｘｄ（Ｅ）３．７２％）であった。１２２３ｘｄの収率は、９５．０％であった。【００８１】
[実施例１４]
粒状活性炭（白鷺Ｇ２ｘ４／６：大阪ガスケミカル株式会社製、比表面積１１５０ｍ2／ｇ、細孔容積０．５１ｃｍ3／ｇ、ヤシ殻由来）５０ｍＬを充填した金属製電気ヒーターを備えた円筒形反応管からなる気相反応装置（ＳＵＳ３０４製、内径２５ｍｍ、長さ３００ｍｍ）に窒素を４５ｍＬ／ｍｉｎの流速で流しながら徐々に昇温し、反応管の温度が１７５℃に達したところで、２３３ｄａを含む塩素付加の粗生成物を気化させた。窒素を３ｍＬ／ｍｉｎの流速で流しながら原料の流速を安定化させた。原料の流速が安定したところで窒素の供給を停止し、約０．６５ｇ／ｍｉｎの流速で３５分間かけて２３３ｄａ２２．７ｇを供給した（接触時間４０秒）。この間の反応管内の温度は１７５℃であった。反応器から流出する生成ガスを氷水浴中で冷却した水入りのフッ素樹脂製ガス洗浄瓶に通し、塩化水素の吸収および反応生成物の捕集を行った。捕集された１４．４ｇの粗生成物をガスクロマトグラフィーで分析したところ、組成は、１２２３ｘｄが９５．５６％（内訳、１２２３ｘｄ（Ｚ）８５．６６％、１２２３ｘｄ（Ｅ）９．９０％）であった。１２２３ｘｄの収率は、９２．０％であった。【００８２】
[実施例１５]
粒状活性炭（白鷺Ｇ２ｘ４／６：大阪ガスケミカル株式会社製、比表面積１１５０ｍ2／ｇ、細孔容積０．５１ｃｍ3／ｇ、ヤシ殻由来）５０ｍＬを充填した金属製電気ヒーターを備えた円筒形反応管からなる気相反応装置（ＳＵＳ３０４製、内径２５ｍｍ、長さ３００ｍｍ）に窒素を４５ｍＬ／ｍｉｎの流速で流しながら、徐々に昇温し、反応管の温度が１５０℃に達したところで、２３３ｄａを含む塩素付加の粗生成物を気化させた。窒素を３ｍＬ／ｍｉｎの流速で流しながら原料の流速を安定化させた。原料の流速が安定したところで窒素の供給を停止し、約０．６４ｇ／ｍｉｎの流速で３０分間かけて２３３ｄａ１９．３ｇを供給した（接触時間４２秒）。この間の反応管内の温度は１５０℃であった。反応器から流出する生成ガスを氷水浴中で冷却した水入りのフッ素樹脂製ガス洗浄瓶に通し、塩化水素の吸収および反応生成物の捕集を行った。捕集された１３．５ｇの粗生成物をガスクロマトグラフィーで分析したところ、組成は、１２２３ｘｄが５５．８３％（内訳、１２２３ｘｄ（Ｚ）４９．７４％、１２２３ｘｄ（Ｅ）６．０９％）であった。１２２３ｘｄの収率は、５４．７％であった。【００８３】
[実施例１６]
粒状活性炭（白鷺Ｇ２ｘ４／６：大阪ガスケミカル株式会社製、比表面積１１５０ｍ2／ｇ、細孔容積０．５１ｃｍ3／ｇ、ヤシ殻由来）５０ｍＬを充填した金属製電気ヒーターを備えた円筒形反応管からなる気相反応装置（ＳＵＳ３０４製、内径２５ｍｍ、長さ３００ｍｍ）に窒素を４５ｍＬ／ｍｉｎの流速で流しながら、徐々に昇温し、反応管の温度が２５０℃に達したところで、２３３ｄａを含む塩素付加の粗生成物を気化させた。窒素を３ｍＬ／ｍｉｎの流速で流しながら原料の流速を安定化させた。原料の流速が安定したところで窒素の供給を停止し、約１．３７ｇ／ｍｉｎの流速で３０分間かけて２３３ｄａ４１．２ｇを供給した（接触時間２０秒）。この間の反応管内の温度は２５０℃であった。反応器から流出する生成ガスを氷水浴中で冷却した水入りのフッ素樹脂製ガス洗浄瓶に通し、塩化水素の吸収および反応生成物の捕集を行った。捕集された２９．３ｇの粗生成物をガスクロマトグラフィーで分析したところ、組成は、１２２３ｘｄが９６．９０％（内訳、１２２３ｘｄ（Ｚ）９１．４３％、１２２３ｘｄ（Ｅ）５．４７％）であった。１２２３ｘｄの収率は、９５．３％であった。【００８４】
[実施例１７]
粒状活性炭（白鷺Ｇ２ｘ４／６：大阪ガスケミカル株式会社製、比表面積１１５０ｍ2／ｇ、細孔容積０．５１ｃｍ3／ｇ、ヤシ殻由来）５０ｍＬを充填した金属製電気ヒーターを備えた円筒形反応管からなる気相反応装置（ＳＵＳ３０４製、内径２５ｍｍ、長さ３００ｍｍ）に窒素を４５ｍＬ／ｍｉｎの流速で流しながら、徐々に昇温し、反応管の温度が２５０℃に達したところで、２３３ｄａを含む塩素付加の粗生成物を気化させた。窒素を３ｍＬ／ｍｉｎの流速で流しながら原料の流速を安定化させた。原料の流速が安定したところで窒素の供給を停止し、約０．８８ｇ／ｍｉｎの流速で３０分間かけて２３３ｄａ５３．０ｇを供給した（接触時間３１秒）。この間の反応管内の温度は２５０℃であった。反応器から流出する生成ガスを氷水浴中で冷却した水入りのフッ素樹脂製ガス洗浄瓶に通し、塩化水素の吸収および反応生成物の捕集を行った。捕集された３８．３ｇの粗生成物をガスクロマトグラフィーで分析したところ、組成は、１２２３ｘｄが９６．９０％（内訳、１２２３ｘｄ（Ｚ）９３．４５％、１２２３ｘｄ（Ｅ）４．５５％）であった。１２２３ｘｄの収率は、９６．６％であった。【００８５】
実施例６から１７の結果を表１に纏める。表１に示すように、いずれの実施例においても、１２２３ｘｄ（Ｅ）を短時間で、高選択的に、かつ、立体選択的に得られることが分かる。また、実施例７、および１３から１５から示唆されるように、反応温度の上昇に従ってシス体の選択率が向上することが確認された。【００８６】
【表１】
2020008865.tif 000003
【００８７】
上述した特許文献１に記載されているように、気相中、かつ触媒非存在下において、１，１，１，３，３−ペンタクロロプロパンなどの含塩素化合物のフッ素化と脱ハロゲン化によって１，２−ジクロロ−３，３，３−トリフルオロプロペン（１２２３ｘｄ）が生成することが知られている。しかしながら、この方法で得られる１２２３ｘｄは極めて微量であり、工業的に十分な量の１２２３ｘｄを得ることができない。実施例でも示されるように、特許文献１に記載されているような公知の方法と比べると、本発明の実施形態では高収率で、かつ高選択に１２２３ｘｄ（Ｅ）を与えることができる。【００８８】
以下、１２２３ｘｄ（Ｚ）と１２２３ｘｄ（Ｅ）の混合物に対し、本発明の実施形態の一つである異性化を行った実施例を説明する。【００８９】
[実施例１８から２４]
外部加熱装置を具備する空塔の円筒形反応管からなる気相反応装置（ＳＵＳ３１６Ｌ製、内径６ｍｍ、長さ２６０ｍｍ）に約１００ｍＬ／分の流速で窒素ガスを流しながら反応管を加熱した。【００９０】
次に、出発原料として１２２３ｘｄ（Ｚ）（４９．５５％）と１２２３ｘｄ（Ｅ）（５０．４０％）の混合物を気化して得られたガスにラジカル発生剤を、その濃度が１．０ｍｏｌ％になるように混合した混合ガスを反応管へ供給した。出発原料の流速が安定したところで窒素ガスの導入を停止した。反応開始１時間後に反応が安定したことを確認し、反応管から流出するガスを水中に吹き込んで酸性ガスを除去した後、生成物をガスクロマトグラフィーで分析した。反応温度やラジカル発生剤の種類、添加量などの諸条件は表２に示すとおりである。また、ガスクロマトグラフィーの分析結果も表２に併せて示す。【００９１】
一方、実施例２３、２４として、ラジカル発生剤を添加せず、替わりに窒素を添加して同様の実験を行った。これらの結果も表２にまとめる。【００９２】
【表２】
2020008865.tif 000004
【００９３】
表２に示すように、ラジカル発生剤を添加することで、１２２３ｘｄ（Ｅ）の組成が大きく減少し、１２２３ｘｄ（Ｚ）が優先的に得られることが確認された。特に反応温度が３００℃以上の時には、異性化によって１２２３ｘｄ（Ｚ）が高い選択率で得られることが分かった。
【国際調査報告】
2020008865.tif 000005
2020008865.tif 000006
2020008865.tif 000007
2020008865.tif 000008